(57)【要約】【課題】樹脂基材の表面への紫外線透過率の増加による耐候性の低下を抑制して、樹脂基材の色が表面に透けて見える状態で、狙いの色調を得ることができる自動車用樹脂部品を提供すること。【解決手段】自動車用樹脂部品１は、所定形状に形成された樹脂基材２と、樹脂基材２の表面に塗布されたカラープライマー層３と、カラープライマー層３の表面に塗布された上塗りベース層４とを有している。樹脂基材２は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有している。【選択図】図１
2014088022.tif 000002
【特許請求の範囲】
【請求項１】
所定形状に成形された樹脂基材と、該樹脂基材の表面に塗布されたカラープライマー層と、該カラープライマー層の表面に塗布された上塗りベース層とを有する自動車用樹脂部品において、
上記樹脂基材は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有することを特徴とする自動車用樹脂部品。
【請求項２】
所定形状に成形された樹脂基材と、該樹脂基材の表面に塗布された上塗りベース層及びクリア層、又は上記樹脂基材の表面に塗布されたクリア層とを有する自動車用樹脂部品において、
上記樹脂基材は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有しており、
上記樹脂基材の表面には、上記上塗りベース層又は上記クリア層の付着性を付与する改質表面が形成されていることを特徴とする自動車用樹脂部品。
【請求項３】
所定形状に成形された樹脂基材と、該樹脂基材の表面に塗布された上塗りベース層とを有する自動車用樹脂部品において、
上記樹脂基材は、ＡＥＳ系樹脂、ＡＡＳ系樹脂又はＡＳＡ系樹脂に白色顔料を配合して作り出した樹脂混合物１００質量部に対して、紫外線吸収剤を０．１５〜０．３０質量部、光安定剤を０．５７〜１．１４質量部含有することを特徴とする自動車用樹脂部品。
【発明の詳細な説明】
【技術分野】
【０００１】
本発明は、樹脂の基材に塗膜が形成された自動車用樹脂部品に関する。
【背景技術】
【０００２】
自動車用の内外板は、種々の塗色によって塗装されている。その中でも、ホワイトパールマイカ色やスーパーホワイト色などの明度の高い塗色や、スーパーレッド色やイエロー色などの彩度の高い塗色を塗装する場合には、基材の色の隠蔽が不十分となり、狙いの色調を発色させられないおそれがある。そのため、このような塗色の場合には、予め下塗りとして、白色やライトグレー色などのカラーベース層（下塗りベース層）あるいはカラープライマー層を塗装し、ベース色と合わせて発色させる方法や、上塗りベース層を複数回塗り重ねて、塗膜の膜厚を増加させることによって発色させる方法を採用している。
【０００３】
例えば、特許文献１の樹脂成形品の塗装法においては、樹脂成形品を高彩度のカラー上塗り塗料を用いて塗装するに際して、樹脂成形品として上塗り塗色と同系統色の材料着色樹脂成形品を用いることが開示されている。これにより、カラー中塗り塗装を省略し、上塗り塗膜の厚みがその隠蔽膜厚の近傍以下であって、下地が透けて見える状態であっても、上塗り塗膜の高彩度が損なわれないようにしている。
また、例えば、特許文献２のルーフモールにおいては、ポリプロピレンを樹脂成分とする装飾層が、成形原料に含まれる着色剤によって着色されていることが開示されている。
【先行技術文献】
【特許文献】
【０００４】
【特許文献１】特開昭６０−２０６４７０号公報
【特許文献２】特開２００１−５８５４５号公報
【発明の概要】
【発明が解決しようとする課題】
【０００５】
しかしながら、上記特許文献１の塗装法においては、樹脂基材として必要な耐候性などの性能を得るための組成や配合について、さらに樹脂成形品の色をどのように作り出すかについては何らの開示がなされていない。また、上記特許文献２においては、ルーフモールの表面は、着色されたポリプロピレンであり、傷が付きやすい。
【０００６】
樹脂成形品を白色系の熱可塑性樹脂から構成する場合に、カラープライマー層を薄膜化し、あるいはカラーベース層（下塗りベース層）をなくすときには、塗膜を通した樹脂基材表面への紫外線透過率が増加することによる、樹脂基材表面の耐候性の低下がもたらす変退色や塗膜剥がれを考慮して、組成を決定する必要がある。また、樹脂成形品をポリプロピレン系の着色樹脂から構成する場合において、表面に傷が付きにくい状態を維持する工夫も必要となる。
【０００７】
本発明は、かかる背景に鑑みてなされたもので、樹脂基材の表面への紫外線透過率の増加による耐候性の低下を抑制して、樹脂基材の色が表面に透けて見える状態で、狙いの色調を得ることができ、また、ポリプロピレン系の着色樹脂で構成される場合には表面の傷付きを抑制した自動車用樹脂部品を提供しようとして得られたものである。
【課題を解決するための手段】
【０００８】
本発明の一態様は、所定形状に成形された樹脂基材と、該樹脂基材の表面に塗布されたカラープライマー層と、該カラープライマー層の表面に塗布された上塗りベース層とを有する自動車用樹脂部品において、
上記樹脂基材は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有することを特徴とする自動車用樹脂部品にある。
【０００９】
本発明の他の態様は、所定形状に成形された樹脂基材と、該樹脂基材の表面に塗布された上塗りベース層及びクリア層、又は上記樹脂基材の表面に塗布されたクリア層とを有する自動車用樹脂部品において、
上記樹脂基材は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有しており、
上記樹脂基材の表面には、上記上塗りベース層又は上記クリア層の付着性を付与する改質表面が形成されていることを特徴とする自動車用樹脂部品にある。
【００１０】
本発明のさらに他の態様は、所定形状に成形された樹脂基材と、該樹脂基材の表面に塗布された上塗りベース層とを有する自動車用樹脂部品において、
上記樹脂基材は、ＡＥＳ系樹脂、ＡＡＳ系樹脂又はＡＳＡ系樹脂に白色顔料を配合して作り出した樹脂混合物１００質量部に対して、紫外線吸収剤を０．１５〜０．３０質量部、光安定剤を０．５７〜１．１４質量部含有することを特徴とする自動車用樹脂部品にある。
【発明の効果】
【００１１】
上記一態様の自動車用樹脂部品においては、樹脂基材の組成と、カラープライマー層の塗装膜厚について工夫をしている。
具体的には、ポリプロピレン系樹脂に酸化チタン等の白色顔料を配合して、カラープライマー層を樹脂基材の表面の色を隠蔽できる膜厚で塗布した際と同様の色調の樹脂混合物を作る。そして、この樹脂混合物１００質量部に対して、紫外線吸収剤を０．１３〜０．２５質量部、光安定剤を０．４８〜０．９５質量部含有させて、樹脂基材を形成する。これにより、酸化チタン等の白色顔料を配合して樹脂基材を形成し、カラープライマー層を薄く形成する場合でも、カラープライマー層及び上塗りベース層を透過する紫外線が樹脂基材の耐候性を低下させてしまうことを抑制することができる。
【００１２】
また、白色系もしくはライトグレー系のカラープライマー層を塗布したときに、カラープライマー層を、樹脂基材との付着性が確保できる塗装膜厚まで薄膜化する。そして、カラープライマー層を介して樹脂基材表面の色が透けて見える場合でも、狙いの色調を得るとともに、樹脂基材の耐候性の低下を抑えている。
このように、カラープライマー層は、樹脂基材に塗膜を付着させる目的に用い、樹脂基材の色を隠蔽するために用いる必要がないため、薄膜化することができる。また、上塗りベース層は、カラープライマー層の表面の色調を反映し、狙いの色調を発色させることができる。
【００１３】
それ故、上記一態様の自動車用樹脂部品によれば、樹脂基材の表面への紫外線透過率の増加による耐候性の低下を抑制して、白色系の樹脂基材に対して白色系もしくはライトグレー系のカラープライマー層を薄膜で形成することができ、樹脂基材の色が表面に透けて見える状態で、狙いの色調を得ることができる。
【００１４】
上記他の態様の自動車用樹脂部品においては、樹脂基材の組成と、カラープライマー層をなくすことについて工夫をしている。
具体的には、上記一態様の自動車用樹脂部品の場合と同様にして、樹脂基材を形成する。これにより、酸化チタン等の白色顔料を配合して樹脂基材を形成し、カラープライマー層を廃止しても、上塗りベース層及びクリア層、又はクリア層を透過する紫外線が樹脂基材の耐候性を低下させてしまうことを抑制することができる。
【００１５】
ここでは、白色系もしくはライトグレー系のカラープライマーを塗布しなくても、樹脂基材に対する上塗りベース層又はクリア層の付着性を、樹脂基材に形成された改質表面によって確保する。そして、樹脂基材表面の色が透けて見える場合でも、狙いの色調を得るとともに、樹脂基材の耐候性の低下を抑えている。
このように、樹脂基材に形成された改質表面によって上塗りベース層又はクリア層の付着性を確保することができ、上塗りベース層又はクリア層を樹脂基材に付着させる目的でカラープライマー層を用いる必要がない。また、上塗りベース層及びクリア層、又はクリア層は、樹脂基材の表面の色調を反映し、狙いの色調を発色させることができる。
【００１６】
それ故、上記他の態様の自動車用樹脂部品によっても、上記一態様の自動車用樹脂部品の場合と同様の作用効果を得ることができる。
【００１７】
ところで、ポリプロピレン系樹脂を用いた樹脂基材の表面に塗装を施さずに、樹脂基材の色調のまま材着カラー仕様で自動車用樹脂部品を形成する場合には、表面の光沢度を、塗装を行う場合と同等に高めることは困難である。また、この場合には、自動車用樹脂部品の表面を擦ったときの傷の入りにくさを示す耐傷付き性を、塗装を行った場合と同等になるまで改善することも困難である。この光沢度及び耐傷付き性の問題は、上記色調と耐候性を考慮したポリプロピレン系樹脂からなり、付着性確保のために表面改質された樹脂基材の表面に、クリア層を塗布することにより、顕著に改善することができる。
【００１８】
上記さらに他の態様の自動車用樹脂部品においては、樹脂基材の組成と、下塗りベース層をなくすことについて工夫をしている。
具体的には、ＡＥＳ系樹脂（アクリロニトリル・エチレンプロピレンゴム・スチレン共重合体)、ＡＡＳ系樹脂（アクリロニトリル・アクリロニトリルゴム・スチレン共重合体）又はＡＳＡ系樹脂（アクリロニトリル・スチレン・アクリレート共重合体）に酸化チタン等の白色顔料を配合して、下塗りベース層を樹脂基材の表面の色を隠蔽できる膜厚で塗布した際と同様の色調の樹脂混合物を作る。そして、この樹脂混合物１００質量部に対して、紫外線吸収剤を０．１５〜０．３０質量部、光安定剤を０．５７〜１．１４質量部含有させて、樹脂基材を形成する。これにより、酸化チタン等の白色顔料を配合して樹脂基材を形成し、下塗りベース層を廃止しても、上塗りベース層を透過する紫外線が樹脂基材の耐候性を低下させてしまうことを抑制することができる。
【００１９】
また、白色系もしくはライトグレー系の下塗りベース層を塗布しなくても、上塗りベース層によって、樹脂基材表面の色を反映させて狙いの色調を得るとともに、樹脂基材の耐候性の低下を抑えている。
このように、下塗りベース層を用いなくても、上塗りベース層は、樹脂基材の表面の色調を反映し、狙いの色調を発色させることができる。
【００２０】
それ故、上記さらに他の態様の自動車用樹脂部品によれば、樹脂基材の表面への紫外線透過率の増加による耐候性の低下を抑制して、白色系の樹脂基材に対する白色系もしくはライトグレー系の下塗りベース層の塗布を廃止することができ、樹脂基材の色が表面に透けて見える状態で、狙いの色調を得ることができる。
【図面の簡単な説明】
【００２１】
【図１】実施例１にかかる、自動車用樹脂部品を概略的に示す断面図。
【図２】実施例２にかかる、自動車用樹脂部品を概略的に示す断面図。
【図３】実施例３にかかる、自動車用樹脂部品を概略的に示す断面図。
【図４】実施例３にかかる、他の自動車用樹脂部品を概略的に示す断面図。
【図５】確認試験１にかかる、比較品１としての自動車用樹脂部品を概略的に示す断面図。
【図６】確認試験２にかかる、比較品２としての自動車用樹脂部品を概略的に示す断面図。
【図７】確認試験４にかかる、比較品Ａ〜Ｃ及び試験品４について確認した表面光沢度（％）を示すグラフ。
【図８】確認試験４にかかる、比較品Ａ〜Ｃ及び試験品４について確認した耐傷付き性（％）を示すグラフ。
【発明を実施するための形態】
【００２２】
上述した自動車用樹脂部品における好ましい実施の形態につき説明する。
上記一態様の自動車用樹脂部品においては、上記樹脂基材がポリプロピレン系樹脂であり、上記上塗りベース層を樹脂基材に結合しやすくするために上記カラープライマー層を用いる。このカラープライマー層は、自動車用樹脂部品の表面においてカラープライマー層の色を反映させた色調を得るために、例えばグレー色やブラック色のプライマー塗料を、狙いの色調を得るために調色したものである。
また、自動車用樹脂部品の表面は、カラープライマー層に上塗りベース層を塗布した状態、あるいはカラープライマー層に上塗りベース層を塗布し、さらにクリア層を塗布した状態において、狙いとする色調を得る。樹脂基材の色調をカラープライマー層の色調と同じにすることにより、カラープライマー層を薄膜で塗装することができる。
【００２３】
また、上記他の態様の自動車用樹脂部品においては、上記樹脂基材がポリプロピレン系樹脂であり、上記上塗りベース層又は上記クリア層を上記樹脂基材に結合しやすくするために樹脂基材に改質表面を形成する。この改質表面は、樹脂基材の表面に、酸素を含んだ、塗膜の付着に寄与する官能基を形成したものである。改質表面は、種々の処理方法によって形成することができる。この処理方法としては、例えば、大気圧もしくは真空の状態で行うプラズマ放電処理、フレーム処理、コロナ放電処理、オゾン処理等がある。
【００２４】
また、上記他の態様の自動車用樹脂部品においては、自動車用樹脂部品の表面は、樹脂基材に上塗りベース層を塗布し、さらにクリア層を塗布した状態において、狙いとする色調を得る。樹脂基材の表面の色を下塗りカラーベース層と同じ色にすることにより、下塗りカラーベース層を不要にすることができる。また、樹脂基材にクリア層を塗布した状態においては、着色された樹脂基材の色調を保ちながら、表面光沢性と耐傷付き性を付与することができる。
【００２５】
また、上記さらに他の態様の自動車用樹脂部品においては、上記樹脂基材がＡＥＳ系樹脂、ＡＡＳ系樹脂又はＡＳＡ系樹脂であり、上塗りベース層と樹脂基材を結合させるためのプライマー層は不要である。そして、樹脂基材の表面の色を下塗りカラーベース層と同じ色にすることにより、下塗りカラーベース層を不要にすることができる。
【００２６】
上記ポリプロピレン系樹脂としては、プロピレンを単独重合したもの、プロピレンを他のオレフィン系樹脂と共重合したもの、無機フィラー等を複合したもの等とすることができる。ポリプロピレン系樹脂は、エチレン・プロピレン・ジエンゴム（ＥＰＤＭ）、エラストマー変性プロピレン・エチレンブロック共重合体等とすることができる。
上記ＡＥＳ系樹脂、ＡＡＳ系樹脂、ＡＳＡ系樹脂は、それぞれポリカーボネートとのポリマーアロイ（ＰＣ/ＡＥＳ樹脂、ＰＣ/ＡＡＳ樹脂、ＰＣ/ＡＳＡ樹脂）とすることもできる。
【００２７】
上記紫外線吸収剤（ＵＶＡ）としては、ベンゾトリアゾール系、ベンゾフェノン系等のものを用いることができる。
上記光安定剤（ＨＡＬＳ）としては、ヒンダードアミン系、ヒンダードベンゾエート系等のものを用いることができる。
【００２８】
上記一態様の自動車用樹脂部品において、上記樹脂混合物１００質量部に対する上記紫外線吸収剤の含有量が０．１３質量部未満の場合には、紫外線吸収効果が不十分となり、樹脂基材の耐候性を確保することが困難になる。また、この場合には、紫外線吸収効果が不十分であることにより、樹脂基材の表面に生ずる変色が、カラープライマー層、上塗りベース層（及びクリア層）を通して透けて見え、狙いの色調を維持することが困難となる。また、この場合には、樹脂基材とカラープライマー層との付着性が低下することによる塗膜剥れが発生するおそれもある。また、上記樹脂混合物１００質量部に対する上記光安定剤の含有量が０．４８質量部未満の場合にも、紫外線吸収剤の場合と同様の問題がある。
【００２９】
一方、上記樹脂混合物１００質量部に対する上記紫外線吸収剤の含有量が０．２５質量部超過の場合には、基材樹脂の耐衝撃性などの力学的特性が低下する問題や、配合量に対する紫外線吸収効果が低下し、コスト対効果が低下する問題がある。また、上記樹脂混合物１００質量部に対する上記光安定剤の含有量が０．９５質量部超過の場合にも、紫外線吸収剤の場合と同様の問題がある。
【００３０】
上記他の態様の自動車用樹脂部品において、上記樹脂混合物１００質量部に対する上記紫外線吸収剤の含有量が０．１３質量部未満の場合、及び上記樹脂混合物１００質量部に対する上記光安定剤の含有量が０．４８質量部未満の場合には、上記一態様の自動車用樹脂部品の場合と同様の問題がある。一方、上記樹脂混合物１００質量部に対する上記紫外線吸収剤の含有量が０．２５質量部超過の場合、及び上記樹脂混合物１００質量部に対する上記光安定剤の含有量が０．９５質量部超過の場合にも、紫外線吸収剤の場合と同様の問題がある。
【００３１】
上記さらに他の態様の自動車用樹脂部品において、上記樹脂混合物１００質量部に対する上記紫外線吸収剤の含有量が０．１５質量部未満の場合には、紫外線吸収効果が不十分となり、樹脂基材の耐候性を確保することが困難になる。また、この場合には、紫外線吸収効果が不十分であることにより、樹脂基材の表面に生ずる変色が、上塗りベース層（及びクリア層）を通して透けて見え、狙いの色調を維持することが困難となる。また、この場合には、樹脂基材と上塗りベース層との付着性が低下することによる塗膜剥れが発生するおそれもある。また、上記樹脂混合物１００質量部に対する上記光安定剤の含有量が０．５７質量部未満の場合にも、紫外線吸収剤の場合と同様の問題がある。
【００３２】
一方、上記樹脂混合物１００質量部に対する上記紫外線吸収剤の含有量が０．３０質量部超過の場合には、基材樹脂の耐衝撃性などの力学的特性が低下する問題や、配合量に対する紫外線吸収効果が低下し、コスト対効果が低下する問題がある。また、上記樹脂混合物１００質量部に対する上記光安定剤の含有量が１．１４質量部超過の場合にも、紫外線吸収剤の場合と同様の問題がある。
【００３３】
上記各自動車用樹脂部品は、自動車の内外板として用いられる種々の樹脂部品とすることができる。各自動車用樹脂部品は、例えば、バンパーカバー、サイドマッドガード、リヤスポイラー、ガーニッシュ等の部品とすることができる。
上記自動車用樹脂部品の表面によって表現できる高彩色系の色調は、Ｌ*Ｃ*ｈ表色系によると、彩度を表すＣ*（Ｃ値）は、マルチアングル分光測色計における受光角度が２５°では６７以上、４５°では７０以上、７５°では６５以上とすることができる。なお、白色系の色調は、白色顔料としての酸化チタン等の含有量によって規定される。
樹脂基材２は、主に白色顔料によって白色系の色調を呈することができる一方、樹脂基材２には、カーボンブラック等の黒色顔料が配合されていてもよい。
【００３４】
また、白色系の色調は、基材表面の色調を調色することにより、上記一態様の自動車用樹脂部品においては、上記カラープライマー層、上塗りベース層（及びクリア層）を通した色調として表現することができる。また、白色系の色調は、基材表面の色調を調色することにより、上記他の態様の自動車用樹脂部品においては、上記上塗りベース層（及びクリア層）を通した色調として表現することができる。
【００３５】
また、上記一態様の自動車用樹脂部品において、上記カラープライマー層は、７μｍ以上、好ましくは１０μｍ以上の厚みにし、上記上塗りベース層は、１３μｍ以上、好ましくは１５μｍ以上の厚みにすることができる。また、上塗りベース層の表面には、１５μｍ以上、好ましくは２０μｍ以上の厚みのクリア層を塗布することができる。
この場合には、白色系もしくはライトグレー系のカラープライマー層を薄く形成しても、樹脂基材の表面の色が透けて見えた状態で、樹脂基材の表面の色が塗膜の色調に反映されて、狙いとする色調を得ることができる。また、クリア層を塗布することにより、上塗りベース層を保護することができる。
また、カラープライマー層の厚みが、７μｍ未満となると、カラープライマー層と樹脂基材との結合力が弱くなる。また、上塗りベース層及びクリア層は、上記厚みとすることにより、それらの機能を十分に発揮することができる。
【００３６】
また、上記他の態様の自動車用樹脂部品において、上記上塗りベース層は、１３μｍ以上、好ましくは１５μｍ以上の厚みにし、上塗りベース層の表面には、１５μｍ以上、好ましくは２０μｍ以上の厚みのクリア層を塗布することができる。また、樹脂基材の色調である材着カラーを利用する場合には、樹脂基材の表面に、１５μｍ以上、好ましくは２０μｍ以上の厚みのクリア層を塗布することができる。
この場合には、樹脂基材の表面の色が透けて見えた状態で、樹脂基材の表面の色が塗膜の色調に反映されて、狙いとする色調を得ることができる。また、クリア層を塗布することにより、上塗りベース層又は樹脂基材を保護することができる。
また、上塗りベース層及びクリア層は、上記厚みとすることにより、それらの機能を十分に発揮することができる。
【００３７】
また、上記さらに他の態様の自動車用樹脂部品において、上記上塗りベース層は、１３μｍ以上、好ましくは１５μｍ以上の厚みにし、該上塗りベース層の表面には、１５μｍ以上、好ましくは２０μｍ以上の厚みのクリア層を塗布することができる。
この場合には、樹脂基材の表面に上塗りベース層に対する下塗りベース層を塗布しなくても、樹脂基材の表面の色が透けて見えた状態で、樹脂基材の表面の色が塗膜の色調に反映されて、狙いとする色調を得ることができる。また、クリア層を塗布することにより、上塗りベース層を保護することができる。
また、上塗りベース層及びクリア層は、上記厚みとすることにより、それらの機能を十分に発揮することができる。
【実施例】
【００３８】
以下に、自動車用樹脂部品にかかる実施例につき、図面を参照して説明する。
（実施例１）
本例の自動車用樹脂部品１は、図１に示すごとく、所定形状に成形された樹脂基材２と、樹脂基材２の表面に塗布されたカラープライマー層３と、カラープライマー層３の表面に塗布された上塗りベース層４と、上塗りベース層４の表面に塗布されたクリア層５とを有している。樹脂基材２は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有している。
【００３９】
以下に、本例の自動車用樹脂部品１につき、図１を参照して詳説する。
本例の自動車用樹脂部品１は、自動車の外板として成形される部品である。本例のカラープライマー層３は、１０〜１６μｍ（１３±３μｍ）の厚みを有しており、本例の上塗りベース層４は、１５〜２１μｍ（１８±３μｍ）の厚みを有している。本例の上塗りベース層４は、カラープライマー層３の表面の色を反映させて狙いの色調を得る塗色として形成されている。上塗りベース層４は、白色顔料としての酸化チタンの他に、アルミフレーク、マイカ等の光輝顔料を含有している場合もある。カラープライマー層３の厚みは、カラープライマー層３を樹脂基材２に安定して結合できる下限膜厚以上で決定される。上塗りベース層４の厚みは、狙いの色調を表現するための適切な範囲で決定される。
また、上塗りベース層４の表面には、２０〜２６μｍ（２３±３μｍ）の厚みのクリア層５が塗布されている。クリア層５の厚みは、構成塗膜としての耐久性や仕上り外観を考慮して適切な範囲で決定される。
【００４０】
本例の自動車用樹脂部品１においては、ポリプロピレン系樹脂に白色顔料としての酸化チタンを配合して、カラープライマー層３を樹脂基材２の表面の色を隠蔽できる膜厚で塗布した際と同様の色調の樹脂混合物を作る。そして、この樹脂混合物１００質量部に対して、紫外線吸収剤を０．１３〜０．２５質量部、光安定剤を０．４８〜０．９５質量部含有させて、樹脂基材２を形成する。これにより、酸化チタンを配合して樹脂基材２を形成し、カラープライマー層３を薄く形成する場合でも、カラープライマー層３及び上塗りベース層４を透過する紫外線が樹脂基材２の耐候性を低下させてしまうことを抑制することができる。
【００４１】
このように、カラープライマー層３は、樹脂基材２に塗膜を付着させる目的に用い、樹脂基材２の色を隠蔽するために用いる必要がないため、薄膜化することができる。また、上塗りベース層４は、カラープライマー層３の表面の色調を反映し、狙いの色調を発色させることができる。
【００４２】
それ故、本例の自動車用樹脂部品１によれば、樹脂基材２の表面への紫外線透過率の増加による耐候性の低下を抑制して、白色系の樹脂基材２に対して白色系もしくはライトグレー系のカラープライマー層を薄膜で形成することができ、樹脂基材２の色が表面に透けて見える状態で、狙いの色調を得ることができる。
【００４３】
（実施例２）
本例の自動車用樹脂部品１は、図２に示すごとく、所定形状に形成された樹脂基材２と、樹脂基材２の表面に塗布された上塗りベース層４と、上塗りベース層４の表面に塗布されたクリア層５とを有している。樹脂基材２は、ＡＥＳ系樹脂に白色顔料を配合して作り出した樹脂混合物１００質量部に対して、紫外線吸収剤を０．１５〜０．３０質量部、光安定剤を０．５７〜１．１４質量部含有している。
【００４４】
以下に、本例の自動車用樹脂部品１につき、図２を参照して詳説する。
本例の自動車用樹脂部品１も、自動車の内外板として成形される部品である。本例の上塗りベース層４は、１５〜２１μｍ（１８±３μｍ）の厚みを有している。本例の上塗りベース層４は、樹脂基材２の表面の色を反映させて狙いの色調を得る塗色として形成されている。上塗りベース層４は、白色顔料としての酸化チタンの他に、アルミフレーク、マイカ等の光輝顔料を含有している場合もある。本例においては、ＡＥＳ系樹脂から構成される樹脂基材２を用いており、樹脂基材２と上塗りベース層４とを結合させるためのカラープライマー層３は不要である。上塗りベース層４の厚みは、狙いの色調を表現するための適切な範囲で決定される。
また、上塗りベース層４の表面には、２０〜２６μｍ（２３±３μｍ）の厚みのクリア層５が塗布されている。クリア層５の厚みは、構成塗膜としての耐久性や仕上り外観を考慮して適切な範囲で決定される。
【００４５】
本例の自動車用樹脂部品１においては、ＡＥＳ系樹脂に白色顔料としての酸化チタンを配合して、下塗りカラーベース層を樹脂基材２の表面の色を隠蔽できる膜厚で塗布した際と同様の色調の樹脂混合物を作る。そして、この樹脂混合物１００質量部に対して、紫外線吸収剤を０．１５〜０．３０質量部、光安定剤を０．５７〜１．１４質量部含有させて、樹脂基材２を形成する。これにより、酸化チタン等の白色顔料を配合して樹脂基材２を形成し、下塗りカラーベース層を廃止しても、上塗りベース層４を透過する紫外線が樹脂基材２の耐候性を低下させてしまうことを抑制することができる。
【００４６】
それ故、本例の自動車用樹脂部品１によれば、樹脂基材２の表面への紫外線透過率の増加による耐候性の低下を抑制して、白色系の樹脂基材２に対する白色系もしくはライトグレー系の下塗りカラーベース層の塗布を廃止することができ、樹脂基材２の色が表面に透けて見える状態で、狙いの色調を得ることができる。
【００４７】
（実施例３）
本例の自動車用樹脂部品１は、図３に示すごとく、所定形状に形成された樹脂基材２と、樹脂基材２の表面に塗布された上塗りベース層４と、上塗りベース層４の表面に塗布されたクリア層５とを有している。樹脂基材２は、ポリプロピレン系樹脂に白色顔料を配合して作り出した樹脂混合物１００質量部に対して、紫外線吸収剤を０．１３〜０．２５質量部、光安定剤を０．４８〜０．９５質量部含有している。樹脂基材２の表面には、上塗りベース層４の付着性を付与する改質表面２１が形成されている。
【００４８】
以下に、本例の自動車用樹脂部品１につき、図３を参照して詳説する。
本例の自動車用樹脂部品１も、自動車の内外板として成形される部品である。本例の上塗りベース層４は、１５〜２１μｍ（１８±３μｍ）の厚みを有している。本例の上塗りベース層４は、樹脂基材２の表面の色を反映させて狙いの色調を得る塗色として形成されている。上塗りベース層４は、白色顔料としての酸化チタンの他に、アルミフレーク、マイカ等の光輝顔料を含有している場合もある。上塗りベース層４の厚みは、狙いの色調を表現するための適切な範囲で決定される。
樹脂基材２の改質表面２１は、大気圧状態においてプラズマ放電処理を行って形成された酸化皮膜である。
【００４９】
本例においては、ポリプロピレン系樹脂から構成される樹脂基材２を用いており、カラープライマー層３を廃止するために、樹脂基材２に改質表面２１を形成している。
また、上塗りベース層４の表面には、２０〜２６μｍ（２３±３μｍ）の厚みのクリア層５が塗布されている。クリア層５の厚みは、構成塗膜としての耐久性や仕上り外観を考慮して適切な範囲で決定される。
【００５０】
本例の自動車用樹脂部品１においては、ポリプロピレン系樹脂に酸化チタン等の白色顔料を配合して、カラープライマー層３を樹脂基材２の表面の色を隠蔽できる膜厚で塗布した際と同様の色調の樹脂混合物を作る。そして、この樹脂混合物１００質量部に対して、紫外線吸収剤を０．１３〜０．２５質量部、光安定剤を０．４８〜０．９５質量部含有させて、樹脂基材２を形成する。これにより、酸化チタン等の白色顔料を配合して樹脂基材２を形成し、カラープライマー層３を廃止しても、上塗りベース層４及びクリア層５を透過する紫外線が樹脂基材２の耐候性を低下させてしまうことを抑制することができる。
【００５１】
また、樹脂基材２に形成された改質表面２１によって上塗りベース層４の付着性を確保することができ、上塗りベース層４を樹脂基材２に付着させる目的でカラープライマー層３を用いる必要がない。また、上塗りベース層４は、樹脂基材２の表面の色調を反映し、狙いの色調を発色させることができる。
【００５２】
それ故、本例の自動車用樹脂部品１によれば、樹脂基材２の表面への紫外線透過率の増加による耐候性の低下を抑制して、白色系の樹脂基材２に対する白色系もしくはライトグレー系のカラープライマー層３の塗布を廃止することができ、樹脂基材２の色が表面に透けて見える状態で、狙いの色調を得ることができる。
【００５３】
（実施例４）
本例の自動車用樹脂部品１は、図４に示すごとく、ポリプロピレン系樹脂から構成された樹脂基材２と、樹脂基材２の表面に塗布されたクリア層５とを有している。樹脂基材２の表面には、クリア層５の付着性を付与する改質表面２１が形成されている。
本例においても、樹脂基材２及びクリア層５のその他の構成は上記実施例３と同様である。
【００５４】
本例においては、樹脂基材２に形成された改質表面２１によってクリア層５の付着性を確保することができ、クリア層５を樹脂基材２に付着させる目的でカラープライマー層３を用いる必要がない。また、自動車用樹脂部品１の色調は、クリア層５を透過して見える、樹脂基材２の表面の色によって形成する。また、クリア層５が形成されていることによって、自動車用樹脂部品１の表面光沢性及び耐傷付き性を良好にすることができる。
本例においても、その他の作用効果は上記実施例３と同様である。
【００５５】
（確認試験１）
本確認試験においては、図５に示すごとく、黒色系の樹脂基材９２の表面に白色系のカラープライマー層９３を形成した自動車用樹脂部品９（比較品１）と、図１に示したごとく、白色系の樹脂基材２の表面に白色系のカラープライマー層３を形成した実施例１の自動車用樹脂部品１（試験品１）との比較を行った。
【００５６】
比較品１における樹脂基材９２は、ポリプロピレン系樹脂にカーボンブラック主体の着色顔料を配合し黒色系に調色した樹脂混合物１００質量部に対して、紫外線吸収剤が０．１０質量部以下で、光安定剤が０．３８質量部以下で含有される。
比較品１は、樹脂基材９２の表面に、カラープライマー層９３を２５μｍ、マイカベース層（上塗りベース層）９４を１５μｍ、クリア層９５を２５μｍの各厚みで形成した。そして、クリア層９５の表面の色調を測定したところ、Ｌ*＝９２．３３、ａ*＝−１．２７、ｂ*＝０．２３となった。
【００５７】
試験品１における樹脂基材２は、ポリプロピレン系樹脂に白色顔料としての酸化チタン等を配合した樹脂混合物１００質量部に対して、紫外線吸収剤が０．１３〜０．２５質量部の範囲で、光安定剤が０．４８〜０．９５質量部の範囲で含有されている。
試験品１は、樹脂基材２の表面に、カラープライマー層３を１０μｍ、マイカベース層（上塗りベース層）４を１５μｍ、クリア層５を２５μｍの各厚みで形成した。カラープライマー層３、マイカベース層４及びクリア層５には、比較品１のカラープライマー層９３、マイカベース層９４及びクリア層９５と同じものを用いた。そして、クリア層５の表面の色調を測定したところ、Ｌ*＝９２．２０、ａ*＝−１．２４，ｂ*＝０．０６となった。そして、比較品１と試験品１との色差ΔＥ*は、０．２２となり、両者の色調にほとんど差異はなく、目視での判別は不可能であった。
【００５８】
本確認試験においては、樹脂基材２をカーボンブラック主体の着色顔料の配合となっている黒色系から酸化チタン主体の白色系とし、樹脂基材２の色が透けて見えた状態で、カラープライマー層３を下地隠蔽膜厚で塗布した際と同様の色調とした。これにより、カラープライマー層３の厚みを、樹脂基材２と塗膜を結合させるために必要なだけの膜厚にまで大幅に薄くすることができた。
そして、カラープライマー層３の膜厚を薄くしたことに伴う紫外線透過率の増加、及びカーボンブラック主体から、カーボンブラック配合量を減じ、あるいは酸化チタン主体へ着色顔料の配合を変更したことに伴う耐候性の低下を、紫外線吸収剤及び光安定剤の配合量の増量によって補うことができる。
【００５９】
（確認試験２）
本確認試験においては、図６に示すごとく、黒色系の樹脂基材９２の表面に白色系の下塗りカラーベース層９４１、上塗りベース層９４及びクリア層９５を形成した自動車用樹脂部品９（比較品２）と、図２に示したごとく、白色系の樹脂基材２の表面に白色系の下塗りカラーベース層を塗布しない状態で、白色系の上塗りベース層４を形成した実施例２の自動車用樹脂部品１（試験品２）との比較を行った。
【００６０】
比較品２における樹脂基材９２は、ＡＥＳ系樹脂にカーボンブラック主体の着色顔料を配合して黒色系に調色したもので、樹脂基材９２は、紫外線吸収剤が０．１０質量部以下で、光安定剤が０．４０質量部以下で含有される。
比較品２は、樹脂基材９２の表面に、下塗りカラーベース層９４１を２５μｍ、マイカベース層（上塗りベース層）９４を１５μｍ、クリア層９５を２５μｍの各厚みで形成した。そして、クリア層９５の表面の色調を測定したところ、Ｌ*＝９２．３３、ａ*＝−１．２７、ｂ*＝０．２３となった。
【００６１】
試験品２における樹脂基材２は、ＡＥＳ系樹脂に白色顔料としての酸化チタン等を配合して形成した樹脂混合物１００質量部に対して、紫外線吸収剤が０．１５〜０．３０質量部の範囲で、光安定剤が０．５７〜１．１４質量部の範囲で含有されている。
試験品２は、樹脂基材２の表面に、マイカベース層（上塗りベース層）４を１５μｍ、クリア層５を２５μｍの各厚みで形成した。マイカベース層４及びクリア層５には、比較品２のマイカベース層９４及びクリア層９５と同じものを用いた。そして、クリア層５の表面の色調を測定したところ、Ｌ*＝９２．０２、ａ*＝−１．２０，ｂ*＝０．２０となった。そして、比較品２と試験品２との色差ΔＥ*は、０．３２となり、両者の色調にほとんど差異はなく、目視での判別は不可能であった。
【００６２】
本確認試験においては、樹脂基材２をカーボンブラック主体の着色顔料の配合となっている黒色系から酸化チタン主体の白色系とし、下塗りカラーベース層９４１を塗布しなくても、樹脂基材２の表面の色を、下塗りカラーベース層９４１を塗布した場合と同様の色調とした。これにより、下塗りカラーベース層９４１を廃止することができた。
そして、下塗りカラーベース層９４１を廃止したことに伴う紫外線透過率の増加、及びカーボンブラック主体から、カーボンブラック配合量を減じ、あるいは酸化チタン主体へ着色顔料の配合を変更したことに伴う耐候性の低下を、紫外線吸収剤及び光安定剤の配合量の増量によって補うことができる。
【００６３】
（確認試験３）
本確認試験においては、上記確認試験１に示した自動車用樹脂部品１（試験品１）と、図３に示したごとく、白色系の樹脂基材２の改質表面２１に白色系の上塗りベース層４を形成した実施例３の自動車用樹脂部品１（試験品３）との比較を行った。
【００６４】
試験品３における樹脂基材２は、ポリプロピレン系樹脂に白色顔料としての酸化チタン等を配合した樹脂混合物１００質量部に対して、紫外線吸収剤が０．１３〜０．２５質量部の範囲で、光安定剤が０．４８〜０．９５質量部の範囲で含有されている。
試験品３は、樹脂基材２の改質表面２１に、マイカベース層（上塗りベース層）４を１５μｍ、クリア層５を２５μｍの各厚みで形成した。試験品３のマイカベース層４及びクリア層５には、試験品１のマイカベース層４及びクリア層５と同じものを用いた。そして、試験品３のクリア層５の表面の色調を測定したところ、Ｌ*＝９２．０２、ａ*＝−１．２０，ｂ*＝０．２０となった。そして、試験品１と試験品３との色差ΔＥ*は、０．２３となり、両者の色調にほとんど差異はなく、目視での判別は不可能であった。
【００６５】
本確認試験においては、樹脂基材２をカーボンブラック主体の着色顔料の配合となっている黒色系から酸化チタン主体の白色系とし、さらに表面改質層である改質表面２１を付加することにより、カラープライマー層３を塗布しなくても、樹脂基材２の表面の色を、カラープライマー層３を塗布した場合と同様の色調とした。これにより、カラープライマー層３を廃止することができた。
そして、カラープライマー層３を廃止したことに伴う紫外線透過率の増加、及びカーボンブラック主体から、カーボンブラック配合量を減じ、あるいは酸化チタン主体へ着色顔料の配合を変更したことに伴う耐候性の低下を、紫外線吸収剤及び光安定剤の配合量の増量によって補うことができる。
【００６６】
（確認試験４）
本確認試験においては、図４に示したごとく、白色系の樹脂基材２の改質表面２１にクリア層５を形成した実施例４の自動車用樹脂部品１（試験品４）と、ポリプロピレン系樹脂から構成される樹脂基材２のみによって構成した自動車用樹脂部品（比較品３）とについて、表面光沢性及び耐傷付き性を確認した。
比較品３については、ブロックポリプロピレン（比較品Ａ）、比較品Ａと異なるブロックポリプロピレン（比較品Ｂ）、ホモポリプロピレン（比較品Ｃ）について、それぞれ表面光沢性及び耐傷付き性を確認した。
【００６７】
表面光沢性は、自動車用樹脂部品の表面に、入射角２０°で光を当て、受光角２０°で受光した際の光の反射率（％）を、表面光沢度（％）として示す。耐傷付き性は、自動車用樹脂部品の表面を洗車ブラシで擦る前後において、入射角２０°で光を当て、受光角２０°で受光した際の光の反射の変化率（％）の差を示し、数値が小さいほど傷が入りにくく良好であることを示す。
【００６８】
図７には、比較品Ａ〜Ｃ及び試験品４について確認した表面光沢度（％）を示す。同図に示すごとく、試験品４は、比較品Ａ〜Ｃに比べて表面光沢性に優れることが確認できた。図８には、比較品Ａ〜Ｃ及び試験品４について確認した耐傷付き性を示す。同図に示すごとく、試験品４は、比較品Ａ〜Ｃに比べて耐傷付き性に優れることが確認できた。
以上の結果より、ポリプロピレン系樹脂から構成される樹脂基材２にクリア層５を形成することの優れた効果を確認することができた。
【符号の説明】
【００６９】
１  自動車用樹脂部品
２  樹脂基材
２１  改質表面
３  カラープライマー層
４  上塗りベース層
５  クリア層
【図１】
2014088022.tif 000003
【図２】
2014088022.tif 000004
【図３】
2014088022.tif 000005
【図４】
2014088022.tif 000006
【図５】
2014088022.tif 000007
【図６】
2014088022.tif 000008
【図７】
2014088022.tif 000009
【図８】
2014088022.tif 000010